FR 2300778 A1 19760910 FR 7504192 A 19750211 La présente invention à la réalisation de laquelle ont collabore Messieurs Michel BARGAIN et Marcel LEFORT,.a pour objet des élastomères ther- plastiques polysiloxaniques à motifs carbofonctionnels et leur procédé d'obtenu tion. Les caoutchoucs silicones ont acquis une.importance industrielle. cqnsidérable grace à leurs propriétés chimiques, physiques et mécaniques originales et notamment grâce à leur comportement vis à vis du froid et.de la chaleur. Ces élastomères sont obtenus par un processus long et délicat à. partir de gommes élastomères siloxaniques qui se présentent ellles-mêmes sous forme de produits plus ou moins visqueux, dénués de propriétés mécaniques interessantes. Ces gommes sont préparées par polymérisation d'oligomères cycliques siloxaniques ou pax. polycondensation ou copolycondensation d'oligomères siloxaniques à'groupes fonctionnels terminaux (par exemple alcoxyle, hydroxyle et/ou chlore). L'obtention des caoutchoucs silicones à partir des gommes polysiloxaniques implique d'abord l'élaboration de mélanges maigres par incorporation à la gomme d'ingrédients divers tels que des charges (et notamment la silice.sous des formes très variées), des pigments, des agents de vulcanisation, puis la vulcanisation de ces mélanges martres par exemple par chauffage en présence de peroxydes or paniques, ou, dans le cas de gommes polysiloxaniques à groupes fonctionnels terminaux, à froid par intervention d'agents réticulants polyfonctionnels (silicates, trialcoxysilanes, triacétoxysilanes etc...).Quel que soit le processus mis en oeuvre, la vulcanisation, qui permet de passer d'une gomme dépourvue de propriétés mécaniques intéressantes à un caoutchouc doit etre précédee du moulage des objets désirés car le produit vulcanise' est dépourvu de toute thermoplasticité. D'un autre côté l'incorporation de charges aux gommes polysiloxaniques s'est avérée indispensable : en effet les caoutchoucs silicones obtenus par vulca- nisation de gommes non chargées ont des propiétés mécaniques si faibles qu'ils n'ont trouvé aucune application pratique.Dans certains cas. l'introduction des charges dans les gommes polysiloxaniques peut avoir pour effet la formation d'un mélange difficile à mettre en oeuvre lors du processus de moulage en raison d'une interaction entre la charge et la gomme ; il.est alors nécessaire de remédier à cet inconvénient par incorporation d'ingrédients visant a minimiser cette interaction ou à redonner une plasticité suffisante au mélange maître. Toutes ces opérations compliquent le processus d'obtention des caoutchoucs silicones et se révèlent couteuses du point de vue économique. On a tenté d'éviter les inconvénients rappelés ci-avant tout en conser- vant les propriétés remarquables des caoutchoucs silicones en procédant à l'éla- boration de polymères élastomères thermoplastiques. La voie généralement utilisée pour parvenir à cette fin consiste à associer dans une channe polymérique des motifs polysiloxaniques et des motifs polycondensats organiques. Ainsi dans le brevet américain 3 189 662 on a proposé l'obtention de copolycondensats à blocs comportant des motifs polydiorganosiloxanes et des motifs polycarbonates de diols aromatiques par réaction d'un a, w-dihalogénopolysiloxane avec un diphénol en présence d'un. accepteur d'halogène pour former un condensat intermédiaire. qui est ensuite traité par le phosgène. Bien que le polycondensat ainsi obtenu soit élastique il a l'inconvénient de comporter dans sa channe des liaisons Si - 0 - C dont il est connu qu'elles sont moins stables à l'hydrolyse que les liaisons silicium-carbone. On a aussi propos de préparer des polymères comportant des motifs polydiorganosiloxanes reliés entre eux par des motifs purement organiques par l'intermédiaire de liaisons silicium-carbone. C'est ainsi que dans le brevet américain 3 176 034 on a proposé de préparer des copolymères présentant une pluralité de blocs polydiorganosiloxane liés entre eux par des motifs organiques de formule dans laquelle X est un atome d'halogène ou d'hydrogène ou un radical méthyle Y est un radical alcoylène et a est O ou .1, par réaction d'un a, û > -dihy- drogénopolydiorganosiloxane avec les diéthers allyliques de bisphénols, en présence des catalyseurs usuels d'hydrosilylation. Les polymgères ainsi obtenus sont des "fluides thermoplastiques" qui doivent être transformés par réticulation lors de leur utilisation. En définitive on constate qu'aucune solution satisfaisante n'a été apportée au problème de l'obtention de polymères thermoplastiques élastomériques présentant en Tneme temps les propriétés remarquables des caoutchoucs silicones et une excellente stabilité à l'hydrolyse. L'objet de l'invention réside précisément dans la solution de ce problème. Plus précisément la présente invention a pour objet, à titre de produits industriels nouveaux, des élastomères thermoplastiques polysiloxaniques caractérisés en ce qu'ils présentent une pluralité de motifs récurrents de formule générale : dans laquelle les différents symboles ont la signification suivante . R0 et R'0 identique ou différents représentent des radicaux organiques divalents comportant de 2 à 10 atomes de carbone . A et A' identiques ou différents désignent un lien valentiel ou l'un des groupements organosiliciques suivants si(R3)2 - 51(R3)2 ; (II) où les radicaux R3 portés par le silicium sont identique s ou diffé rents et représentent un radical méthyle ou un radical phényle et n1 est 1, 2 ou 3 .R1 , R'1 et Q1 à Q6 identiques ou différents sont des radicaux alcoyles linéaires ou ramifiés, éventuellement substitués par un ou plusieurs atomes d'halogènes ou groupes nitriles, des radicaux aryles, des radicaux alcoylaryles éventuellement substitués par un ou plusieurs atomes d'halogènes. R2 et R'2 identiques ou différents représentent un radical alcoylène ou alcoylidène linéaire ou ramifié comportant de I à 4 atome.s de carbone X , et X' identiques ou différents sont des radicaux divalents consti tués par ou contenant au moins un hétéroatome pris dans le groupe formé par 0, S, N, liés à R2 et R'2 par l'hétéroatome -r et r' identiques ou différents sont des radicaux organiques compor tant de 1 à 30 atomes de carbone pris dans le groupe formé par a) des radicaux divalents G. et/ou b) des radicaux trivalents -G14 et # est un radical organique pris dans l'ensemble formé par les groupes de formule - T - R" - T' - (VII) dans lesquelles - ss et ss' représentent des atomes identiques ou différents-d'oxygène ou d'azote - R" représente un lien valentiel ou un radical organique divalent - R"' représente un radical organique trivalent - R"" représente un radical organique tetravalent - T et T' représentent des groupes fonctionnels identiques ou différents pris dans l'ensemble formé par les groupes de formule dans lesquelles R4 est un atome d'hydrogène ou un radical alcoyle comportant de 1 à 6 atomes de carbone. - n est un nombre entier allant de O à 2000. Plus précisément les divers symboles figurant dans les formules (I) à (X) peuvent prendre les significations suivantes I - Radicaux R et R' . o o Ces radicaux représentent un groupe alcoylène linéaire ou ramifié éventuellement substitué par 1 à 4 atomés d'halogène notamment de chlore et/ou de fluor ; un groupe cycloalcoylène éventuellement substitué par un à quatre atomes d'halogène, notamment de chlore et/ou de fluor. Plus spécifiquement R et R'o symbolisent des groupes éthylène ; propy o lène-1,3 ; propylène-1,2 ; butylène-1,4 ; butylène-1,3 ; butylène-2,3 : penty lène-l,S ; pentylène-1,4 ; hexaméthylène ; octaméthylène ; décaméthylène ; monochloroéthylène ; dichloroéthylène ; difluoro-1,2 éthylène ; cyclohexylène-1,4 ; cyclohexylène-1,3. De préférence R et R' représentent des groupes alcoylènes linéaires O 0 comportant de 2 à 6 atomes de carbone. II - Radicaux R1 et R'1 et Q1 à Q6. Ils représentent plus spécifiquement . des groupes alcoyles linéaires ou ramifiés ayant de 1 à 10 atomes de carbone, éventuellement substitués par un à quatre atomes de chlore et /ou de fluor ou par un groupe nitrile des groupes phényles éventuellement substitués par 1 à 4 atomes de chlore et/ou de fluor. . des groupes alcoylaryles comportant de 1 à 4 atomes de carbone dans le radical alcoyle, âventuellement substitués par 1 à 4 atomes de chlore et/ou de fluor, tels que les radicaux tolyles, ;xylyles, éthylphényles. Plus spécifiquement encore on peut citer à titre d'exemples des radicaux symbolisés par R1 , R'1 , Q1 à Q6 , les groupes méthyle ; éthyle ; propyle ; isopropyle ; butyle ; isobutyle : a-pentyle ; t-butyle ; chlorométhyle ; dichlorométhyle ; ä-chloroéthyle ; a, -dichloroéthyle ; fluorométhyle ; difluorométhyle ; a, S-difluoroéthyle ; trifluoro-3,3,3 propyle ; trifluoro-4,4,4 butyle; beptafluoro-3,3,4,4,5,5 pçntyle ; -cyanoéthyle ; y-cyanopropyle ; phényle p-chlorophényle ; m-chlorophényle ; dichloro-3,5 phényle ; trichlorophényle tétrachlorophényle ; o-,p-, ou m-tolyle ; &alpha;,&alpha;,&alpha;-tri-fluorotoyle ; xylyles comme diméthyl-2,3 phényle ; diméthyl-3,4 diphényle. De préférence les radicaux R1,R'1, Q1 à Q6 représentent.les radicaux alcoyles ayant au plus 6 atomes de carbone ; les radicaux phényles ; tolyles et xylyles , éventuellement substitués par 1 à 4 atomes de chlore et/ou de fluor. III - Radicaux R2 et R'2. A titre d'exemples spécifiques on peut citer les radicaux méthylène ; éthylène ; propylène-1,3 ; propylène-1,2 : éthylidène ; isopropylidène ; tétraméthylène. IV - Radicaux X et X' Ils représentent l'oxygène, le soufre et les groupes fonctionnels -COO- ; O V - Radicaux r , r' Ils représentent des radicaux pris dans le groupe formé par 1. des radicaux divalents G et G' qui symbolisent un radical alcoylène droit ou ramifié, alcoylidène ou çycîoalcoylène éventuellement substitués par un ou plusieurs atomes de chlore ; un radical arylène mono-ou polycyclique éventuei lement substitué par un ou plusieurs radicaux méthyles et/ou un ou plusieurs atomes de chlore. un radical hétérocyclique saturé ou non ou aromatique, mono-ou polycyclique comportant au moins un des hétéroatomes O, N? S, ce radical hétéro- cyclique pouvant etre éventuellement substitué par des radicaux méthyles. Par "radical hétérocyclique polycyclique" on désigne un radical comportant.au moins deux hétérocycliques ou au moins un hétérocyclique associé à au moins un cycle hydrocarboné aromatique ou non, l'ensemble formant un système otho- ou ortho- et péricondensé. La même signification sera conservée par la suite à.cette expression. un çnchainement de plusieurs radicaux alcoylène et/ou cycloalcoylène et/ou arylène et/ou hétérocycliques divalents, liés entre eux par un lien valentiel et/ou par au moins un des groupements divalents suivants O-:-S- ; -COO- ; 5024 ; -N=N- ; -CO (où R5 représente un radical alcoyle ayant de 1 à 4-atomes de carbone tels que méthyle, méthyle, n-propyl-e, n-butyle ; un radical cyclohexyle ; un radical phé- nyle), et/ou par un groupe alcoylène ou alcoylidène ayant de 1 à 4 atomes de carbone tel que : méthylène, éthylène, isopropylidène. Parmi les radicaux divalents que l'on vient de mentionner G et G' représentent plus particulièrement encore a) un radical alcoylène ou alcoylidène ayant de 1 à 12 atomes de carbone ; un radical cycloalcoylène ayant de 5 à 8 atomes de carbone. A titre illustratif on peut citer les radicaux méthylène ; éthylène ; propylène-; butylène ; hexaméthylène ; cyclohexylène, b) un radical arylène tel que m-phénylène ;p-phénylène ;,toluylène tel -que méthyl-5 phénylène-1,3 ; méthyl-2 phénylène-1,4 ; un radical xylylène tel que diméthyl-1,2 phénylène-3,6 ; naphtylène ; anthracénylène, c) un radical hétérocyclique saturé ou non ou aromatique comportant un ou plusieurs hétéroatomes 0, N, S et 4 à 6 atomes dans le cycle, éventuellement subs tué par un ou deux groupes méthyles. A titre illustratif on peut citer les radicaux suivants d) un radical divalent constitué par un enchaînement de 2 à 4 groupes choisis parmi ceux définis sous a) et/ou b) et/ou c) liés entre eux par un lien valentiel et/ou par au moins un des groupes -O- ; -S- ; -NH- ; -COO- ; CONH ; -SO2- ; -N=N- ; -CO- ; et!ou par un groupe alcoylène et/ou alcoylidène ayant de 1 à 4 atomes de carbone tels que ceux déjà cités. Comme exemples de tels groupes on peut citer les radicaux suivants A titre préférentiel G et G' représentent un radical alcoylène ou alcoylidène ayant de 1 à 6 atome5 de carbone, un radical cyclohexylène ; un radical m-ou p-phénylène ; tolylène ; xylylène ; un radical formé par deux groupes phénylènes liés entre eux par un lien valentiel, un groupe alcoylène ou alcoylidène ayant de 1 à 4 atomes de carbone (méthylène, éthylène ; propylène ; isopropylidène); un atome d'oxygène ; un groupe -NH- ; -S02- ; -CO 2.Les radicaux trivalents G1 et G '1 qui représentent plus particuliè ment - un radical benzènetriyle tel que benzènetriyle-1,2,4 - un radical naphtalènetriyle tel que naphtalènetriyle-2,3,6 - un radical de formule dans laquelle E représente un lien valentiel ou un groupe alcoylène ou alcoylidène ayant de 1 à 4 atomes de carbone tels que ceux déjà cités ; ou un groupe -0- ; -S- ; -coo- -CONH- ; Parmi les groupes trivalents G1 et G'1 représentent plus préférentiel- lement les groupes .VI - Radical R". Il désigne plus particulièrement 1. un radical alcoylène linéaire ou ramifié ou alcoylidène ; un ra dical cycloalcoylène ; un radical arylène mono-ou polycyclique éventuellement substitué par un ou plusieurs radicaux alcoyles ayant de 1 à 4 atomes de carbone tels que ceux déjà cités et/ou par un ou deux groupes fonctionnels : nitrile, amide, nitro,-ester (notamment méthylcarbonyloxy et méthoxycarbonyle), alcoxy, hydroxyle, amine, hydroxycarbonyle et/ou par un ou plusieurs atomes d'.halogènes et notamment de brome, chlore,-fluor, '2. un radical hétérocyclique saturé ou non, aromatique mono-ou polycyclique comportant au moins un des hétéroatomes 0, N, S, éventuellement substitué par des radicaux méthyles, 3. un enchaSnement de plusieurs radicaux-tels que définis sous 1) et/ou 2) liés entre eux par un lien valentiel et/ou un atome d'oxygène et/ou de soufre et/ou par au moins un des groupes -COO- ; -CONR4- ; -SO2- ; -N=N- ; -CO- ; où R3 , R4 , R5 et n1 ont les significations déjà données plus haut. et/ou par un radical alcoylène ou alcoylidène ayant de 1 à 4 atomes de carbone tels que ceux déjà cités. Parmi les radicaux que l'on viens de mentionner R" représente plus particulièrement a) un radical alcoylène linéaire ou ramifié ou alcoylidène ayant au plus 12 atomes de carbone ; cycloalcoylène ayant de 5 à 8 atomes de carbone dans le cycle A titre illustratif on peut citer les radicaux méthylène ; éthylène ; éthylidène ; propylène-1,3 ; isopropylidène ; butylène ; cyclohexlène ; hexaméthylène ; dodécaméthylène. b) un radical phénylène, tolylène , xylylène, napthylène, anthracénylène éventuellement substitués per un ou plusieurs atomes dé chlore; des groupes nitrile ; amide ; ester (-notamment méthylcarbonyloxy et méthoxycarbonyle) alcoxy ayant de 1 à 4 atomes de carbone (méthoxy par exemple). c) un radical hétérocyclique saturé ou non ou aromatique et compo. tant en tant qu'hétéroatome, un ou deux atomes d'azote et/ou d'oxygène et/?u de soufre et contenant de 4 à 6 atomes dans le cycle ; éventuelle- ment substitué par un ou deux groupes méthyles. A titre illustratif on peut citer les radicaux suivants d) un radical divalent constitué par un enchaînement de 2 à 4 groupes choisis parmi ceux définis aux paragraphes a) et/ou b) et/ou c) et liés entre eux par un lien valentiel et/ou un atome de soufre et/ou d'oxygène et/ou par au moins un groupe de formule -NH- ; -NHCO- ; -COO- ; -S02- ; -N=N- ; -CO- ; et/ou par un groupe alcoylène ou alcoylidène ayant de 1 à 4 atomes de carbone tels que ceux déjà cités. A titre illustratif on peut citer les groupes déjà indiqués pour G1 et G' auxquels on peut ajouter les groupes de formules De préférence R" représente un radical alcoylène ayant de 1 à 8 atomes de carbone ; un radical cyclohexylène ; un radical m-ou p-phénylène ; un radical divalent comportant de 2 à 4 groupes ,phénylenes liés entre eux par un lien valentiel et/ou un atome d'oxygène et/ou les groupes -NHCO- ; -CO- ; -S02- ; -NH -cOo- et/ou par un groupe méthylène et/ou isopropylène ; un radical comportant deux groupes alcoylènes ayant de 1 à 4 atomes de carbone liés à un cycle benzénique par un lien valentiel et/ou un atome d'oxygène et/ou les groupes -NH-CO- ; -CO- ; -S02- ; -NH- ; .-COO VIII - Radicaux R"' et R"" Ils symbolisent ies. radicaux multivalents suivants 1. un radical hydrocarboné aliphatique saturé linéaire ou ramifié ayant de 2 à 20 atomes de carbonée 2. un radical hydrocarboné cycloaliphatique saturé comportant de 5 à 6 atomes de carbone, 3. un radical hétérocycLique saturé ou non ou aromatique contenant au moins un des atomes 0, N, S et de 4 à 6 atomes dans le cycle, 4. un radical aromatique, mono- ou polycyclique dans lequel les cycles sont condensés ou liés entre eux par un lien valentiel et/ou un radical alcoylène ou alcoylidène ayant de 1 à 4 atomes de carbone et/ou un atome d'oxygène et/ou de soufre et/ou par au moins un radical de formules: -NH- ; -COO eS02- ; -N=N- -COO-#-OCO- : (dans lesquelles # représente un radical alcoylène ayant au plus 12 atomes de carbone tels que les radicaux méthylène, éthylène ; propylène, hexaméthylène un radical cycloalcoylène ayant de 5 à 6 atomes de carbone (cyclohexylène) et R4 et R5 ont les significations déjà indiquées), les cycles aromatiques étant éventuellement substitués par des atomes de chlore et/ou des groupes méthyles. Plus particulièrement R"' et R"" respectivement trivalent et tétravalent représentent a) un radical hydrocarboné aliphatique saturé comportant de 2 à 10 atomes de carbone tels que les radicaux > CH - CH( 6) un radical cyclohexanetriyle-1,2,4 ; un radical cyclohexanetétra- yle-1,2,4,5 yj un radical hétérocyclique de formules #) un un radical aromatique mono- ou polycyclique tel que les radicaux benzènetriyle-1,2,4 ; benzènetétrayle-1,2,4,5 ; les radicaux de formules De préférence R"' et R"" représentent des radicaux tri- ou .tétra- valents comportant 1 ou 2 noyaux phényles liés entre eux par un lien valentiel, par un atome d'oxygène, un radical méthylène ; un radical isopropylidène ; un groupe - - IX - Radicaux T et T'. Ils représentent de préférence l'une des fonctions : -COO- ; -CONH- ; -NH-COO- ; -NH-CO-NH- - X - n est de préférence compris entre 3 et 500. Parmi les composés de formule (I) on revendique plus particulièrement ceux pour lesquels les divers radicaux de ladite formule ont les significations suivantes - R = R'o est un radical alcoylène linéaire ayant de 2 à 6 atomes de o o carbone - # = #' est un lien valentiel = R'1 est un radical alcoyle ayant de 1 à 6 atomes de carbone éventuellement substitués par 1 à 4 atomes de chlore et/ou de fluor ; un radical phényle , tolyle et xylyle éventuellement substitués par 1 à 4 atomes de chlore et/ou de fluor Q1 à Q6 identiques ou différents ont la même signification que R1 R'2 est un radical méthylène ou éthylène = = X' est un atome d'oxygène, de soufre ou un des radicaux R4 étant de l'hydrogène ou un groupe méthyle ou éthyle = = G' est un radical alcoylène ou alcoylidène ayant de 1 à 6 atomes de carbone ; un radical cyclohexylène ; un radical phénylène ; tolylène ; xylylène benzylène ; un radical formé par deux groupes phénylènes liés entre eux par le lien valentiel, un groupe alcoylène ou alcoylidène ayant.e 1 à 4 atomes de carbone ; un atome d'oxygène ; un groupe -NH- ; -SO2- : - G1 = G'1 est un radical benzènetriyle-1,2,4 ou un des radicaux suivants : -R" représente un radical alcoylène ayant de 1 à 9 atomes de carbone un radical cyclohexylène ; un radical phénylène ; un radical tolylène ; un radical xylylène ; un radical divalent comportant 2 à 4 groupes phénylènes liés entre eux par un lien valentiel, un atome d'oxygène ou les groupes -SO2- ; -NH- ; -CONH ; ou un groupe alcoylène ou alcoylidène comportant de 1 à 4 atomes de carbone ; un radical divalent comportant 2 groupes alcoylènes ayant de 1 à 4 atomes de carbone liés à un groupe phénylène par un lien valentiel, un atome d'oxygène ou un des groupes -S02- ; -NH- ; -CO-NH- ; R"' et R"" représentent des radicaux tri- ou tétravalents comportant 1 ou 2 noyaux benzéniques liés entre eux par un lien valentiel, un atome d'oxygène, un radical méthylène ; un radical isopropylidène ; un groupe - n est compris entre 10 et 200 - T et T' représentent l'une des fonctions -COO- ;CONH- ; -NH-COO- ; -NH-CO-NH- ; w ' 8 est un atome d'oxygène Comme exemples spécifiques de composés de formules (I) on peut citer ceux qui comportent une pluralité de motifs récurrents de formules Préparation des élastomères thermoplastiques de motifs récurrents de formule (I) Les élastomères thermoplastiques selon l'invention peuvent être obtenus aisément par réaction d'au moins un composé silicié diéthylénique de formule générale dans laquelle X, R1, R2, X, r' #, rt, xt, R'2, R'1, #' ont la signification donnée plus haut et R et R' sont des groupements organiques monovalents, identiques ou diftérents, comportant une double liaison éthylénique et au plus 10 atomes de carbone, avec au moins un a, #-dihydrogénopolysiloxane de formule générale éventuellement en présence des catalyseurs habituels de réaction des composés à groupes # Si - H sur les doubles liaisons éthyléniques.A titre d'exemple non limitatif, cette réaction de polyaddition que l'on nommera ci-après "hydro- silylation" peut etre illustrée par le schéma suivant lorsqu R et R' -repré- sentent un groupe vinyie et X, X' un lien valentiel dans la formule (XIV) Plus spécifiquement R et R' représentent : des radicaux alcényles, linéaires ou ramifiés éventuellement substitués par un ou plusieurs atomes d'halogènes, notamment de chlore et/ou de fluor ; des radicaux cycloalcénylés éventuellement substitués par un ou.plusieurs atomes d'halogènes, notamment de chlore et/ou de fluor. Plus spécifiquement encore R et R' représentent de préférence des radicaux alcényles linéaires ayant de 2 à 6 atomes de carbone et plus préférentiellement encore des radicaux à double liaison éthylénique terminale. Comme exemples spécifiques de radicaux R et R' on peut citer les radicaux : vinyle ; allyle ; propène-2 yle-1 ,; propène- ,yle-2 ~; butène-3 yle-l bùtèfle-2 yle-1 ; butèfle-1 yle-l ; pentène-2 yle-l ; pentène-2 yle-2 ; pentène-4 yle-1 ; pentène-4 yle-2 ; hexène-5 yle-1 ; octène-7 yle-1 : a-chlorovinyle a,ss-dichloro-vinyle ; a,6-difluorovinyle ; cyclohexène-3 yle-1 ; cyclohexène-2 yle-1. A - Conditions de la réaction de polyaddition. La réaction du composé (XIV) avec le composé (XV) est conduite dans les conditions habituellement utilisées lors de l'addition des composés à groupes -.Si-H sur les composés éthyléniques cf. W. NOLL Chemistry and Technology of Silicones (1968) pages 49 et suivantes. Ainsi la réaction d'hydrosilylation peut etre conduite par chauffage des réactifs entre 150 et 3500C sous pression autogène, en absence de cataly-, seurs. On peut également opérer en présence des catalyseurs usuels, ce qui permet l'utilisation de températures moins élevées, de l'ordre de O à 200 C et un déroulement plus rapide de la réaction à pression normale. Comme catalyseurs on peut faire appel à des générateurs de radicaux libres tels que les composés peroxydiques (peroxydes d'acyle ; peroxydes d'alcoyle, peresters par exemple) ou les composés azo. Comme espèces illustratives de ces composés on peut citer : le peroxyde, de benzoyle ; le peroxyde d'acétyle ; le peroxyde de lauroyle ; le perbenzoate de t-butyle ; le peracétate de t-butyle ; le peroxyde de t-butyle ; le N,N '-azo-bis-isobutyro;nitrile. Le meme effet est obtenu quand on opère sous irradiation ultraviolette au lieu de conduire la réaction en présence de catalyseurs générateurs de radicaux libres. Un autre groupe de catalyeurs auxquels on peut avoir recours pour préparer les élastomères thermoplastiques de l'invention, est constitué par les métaux du groupe VIII de la classification périodique des éléments (cf Handbook. of Chemistry and Physics 53ème Ed.) et leurs dérivés.minéraux ou organiques.Parmi ces métaux on peut citer notamment Pt , Ru , Rh , Pd , Ir. Les métaux nobles conviennent particulièrement bien, et tout spécialement le platine. Ils peuvent etre utilisés sous forme élémentaire ou sous forme de sels d'acides minéraux, en particulier d'halogénures ; de sels d'acides organiques ou de complexes; De tels catalyseurs ont été décrits dans la littérature cf. par exemple : brevets américains 2 637 738 ; 2 632 013 ; J.L. SPEIER et al J. Am. Chem. Soc. 79 p. 974 et suivantes (1957) ; A.J. CHALK et al,J. Am. Chem. Soc. 87 , 16 (1965). Parmi ces catalyseurs à base de métaux du groupe VIII, ceux à base de platine conviennent tout particulièrement bien et sont mis en oeuvre de façon préférentielle. Ils peuvent prendre diverses formes bien connues dans la littérature technique. Ainsi on peut utiliser les divers catalyseurs à base de platine élémentaire finement divisé déposé ou non sur des supports variés tels que le noir de carbone, l'alumine, la silice; des catalyseurs de ce type ont, été décrits notamment dans le brevet américain 2 970 i50. Une autre famille de catalyseurs au platine est constituée par l'acide chloroplatinique (cf. brevet américain 2 823 218) et les composés qui en dérivent, tels que les chloroplatinates alcalins (cf. J.L.SPEIER loc.cit.) ; des composés obtenus par réaction de' l'acide chloroplatinique avec des alcools, des éthers ou des aldéhydes (cf. brevet américain 3 220 972), des oléfines (cf. brevet américain 3 159 601), le cyclopropane (cf. brevet américain 3 159 662). Peuvent également etre utilisés les complexes des halogénures de platine avec des composés donneurs de doublets électroniques tels que les phosphines, par exemple le bis(tributylphosphino) dichloroplatine (II) ; le bis(triphénylphosphino) dichloroplatine (II) (cf. A.J. CHAL*K et al loc. cit.). Le platine' élémentaire déposé sur carbone et l'acide chloroplatinique et ses dérivés sont les catalyseurs au platine utilisés préférentiellement dans la présente invention. Ia réaction d'hydrosilylation peut être conduite en absence de solvant ou par mise en contact des réactifs et éventuellement du catalyseur dans un milieu organique constitué par un solvant ou un diluant inerte dans les conditions de la réaction. A ce titre on peut notamment utiliser des hydrocarbures aliphatiques saturés : pentane, hexane, heptane ; des hydrocarbures cycloaliphatiques saturés (cyclohexane) ; des hydrocarbures aromatiques : benzène, toluène; des hydrocarbures halogénés : chloroforme ; dichloroéthane ; chlorobenzène ; des alcools : éthanol ; propanol ; isopropanol ; des éthers : tétrahydrofurane des esters : acétate de méthyle ; acétate d'éthyle ; acétate de butyle. Le choix du milieu de la réaction dépend de la nature des réactifs de départ et de la température à laquelle se déroule la réaction.Cette dernière peut se dérouler en solution ou en suspension suivant qu'un ou les deux réactifs sont solubles ou insolubles dans le milieu choisi. Les quantités relatives des composés de formule (XIV) que l'on nommera ci-après "monomère dialcénylsilane" ou "dialcénylsilane" et de l'a, #-dihydrogèno- polysiloxane, que lton désignera par le terme "monomère dihydrogéno", peuvent varier dans de larges limites. Ainsi la quantité relative des réactifs exprimés par le rapport du nombre des groupes alcényles apportés par le monomère dialcénylsilane au nombre des atomes d'hydrogène actifs apportés par le monomère dihydrogéno peut varier de 2 à 0,5. Cependant pour obtenir des polymères à hauts poids moléculaires il est préférable que le rapport précédemment défini soit voisin de 1, un léger excès de l'un ou de l'autre des réactifs pouvant alors etre utilisé. Ainsi le rapport groupe alcényle/H peut varier entre 1,2 et 0,8. Dans ce cas le poids moléculaire de lrélastomère thermoplastique de l'invention peut être le cas échéant réglé à la valeur désirée par l'intervention d'un agent limiteur de channe consistant en un composé silicié comportant un seul groupe ; Si-H ou en un composé organique ou organosilicique comportant une seule double liaison éthylénique. - Bten que tout composés groupe =, Si-H puisse etre utilisé comme limi- teur de channe on citera tout particulièrement le triméthylsilane ; le triéthylsilane ; le tri-n-propylsilane ; le diéthylméthylsilane. Parmi les limiteurs de chaîne à groupe alcényle on fait appel de préférence auxoemposés organosiliciques tels que le triméthylvinylsilane ; le triéthylvinylsilane ; l'allyltriméthylsilane, bien que l'on puisse, sans sortir du cadre de la présente invention, faire appel à des composés monoinsaturés -organiques tels que l'acétate de vinyle, le styrène ou l'allylbenzène. La quantité d'agent limiteur de chaîne est déterminée en fonction du poids moléculaire désiré pour l'élastomère thermoplastique, selon les règles bien connues de l'homme de l'art dans la chimie des polymères. Lorsquton.utilise un catalyseur pour conduire la réaction d'hydrosily. lation, la quantité mise en oeuvre peut varier dans de très larges limites suiavant la nature des catalyseurs, la nature des réactifs engagés et les conditions de.la réaction. Dans le cas où on utilise un générateur de radicaux libres on peut par exemple utiliser de 1 x 10 à 0,1 mole de catalyseur par mole de mo nomère dialcénylsilane, bien que l'on puisse sortir sans inconvénient de ces limites. Si le catalyseur est l'un des métaux cités plus haut ou un dérivé de ces me'taux, notamment le platine, la quantité de catalyseur, exprimée en atomegramme de métal par groupe alcényle présent dans la monomère dialcényle, peut varier entre 10 et 10-1 atome-gramme de métal par groupe alcényle et de pré férence entre 10 5 et 10 2. Ainsi qu'on l'a déjà indiqué, la température de la réaction peut varier dans de larges limites selon qu'on opère en présence ou non d'unfcataly- seur ou, dans le premier cas, suivant la nature et la quantité du catalyseur mis en oeuvre. Globalement la température peut varier entre O et 300 C et préférentiellement entre 20 et 25O0C. L'emploi de catalyseurs au platine permet d'opérer à des températures de l'ordre de 10 à 200 C. La réaction peut également être conduite à pression supérieure, inférieure ou égale à la pression atmosphérique Pour préparer des élastomères élastiques de formule (I) dans laquelle R" est un radical arylène comportant un ou plusieurs groupes fonctionnels tels que spécifiés auparavant il est préférable de mettre en oeuvre des composés de formule (XIV) dans lesquels les groupes fonctionnels portés par les radicaux arylènes R" sont inertes vis à vis du dihydrogénosiloxane dans les conditions de la réaction. tour obtenir des composes s de formule (I) dans laquelle R" représente un radical arylène substitué ,par un groupe fonctionnel susceptible de réagir avec le dihydrogénosiloxane (par exemple un groupe amine), on met en oeuvre un composé de formule (XIV) dans lequel le ou les groupes fonctionnels portés par les groupes arylènes R" s9wt, bloqués sous forme de groupes inertes, puis libérés par traitement du polymère obtenu après hydrosilylation (par exemple par hydrogénation de groupes. nitro en amine de façon connue). B - Monomères mis en oeuvre dans la réaction de Dolyaddition. 1. - Les monomères dialcénylsilanes de formule (XIV) sont des composés préparés par réaction. a) d'un composé organosilicique de formule seul ou associé à un composé de formule avec b) un composé de formule générale (XVIII) T1.- T'1 dans lesquelles: . R , R1 , R2 , X , r , R' , R'1 , R'2 , X' , er r' # et #' ont la onnée auparavant signigication donnée auparavant . Y et Y' représentent les fonctions -COOR6 (a) -COCl (b) -OH (d) -SH (e) -NCO (f) où R4 a la signification déjà donnée et R6 représente un atome d'hydrogène ou un radical alcoyle comportant de 1 à 4 atomes de carbone : méthyle ; éthyle propyle ; butyle.Lorsque Y et Y' représentent les fonctions (a) à (f) , r et r1 représentent G et G' définis ci-avant pour la formule (I) ;' lorsque Y et Y' représentent la fonction (g) r et r représentent G1 et G'1. Z # représente le groupe divalent et les radicaux R" ; R"1 et R"" tels que définis pour les formules (VII) à (IX). T1 et T'1 identiques ou différents représentent un atome de chlore ou l'une des fonctions définies pour Y et Y' ,- représentant quand T1 et T'1 représentent un atome de chlore et R"' et R"" quand T1 et T'1 représentent une ou deux fonctions anhydride.Par conséquent les composés difonctionnels (XVIII) peuvent être représentés plus précisément par les formules COCi2 ; T1-R"-T'1 ; La préparation des monomères dialcénylsilanes, qui ne constitue pas un des objets de la présente invention, par réaction des composés de formules (XVI) - et (XVII) avec les composés difonctionnels (XVIII) peut etre réalisée en mettant en oeuvre les principes généraux de la chimie bien connus de l'homme de l'art quant à la réaction des acides ou de leurs dérivés (chlorures, anhydrides, esters) avec les fonctions alcool, thiol, amine, isocyanate ; ou des fonctions isocyanates avec les fonctions alcool, amine ou thiol. Préparatison des composés XVI et XVII. Les composés monoalcénylsilanes fonctionnels de formules (XVI) et (XVII) utilisés pour préparer les monomères dialcénylsilanes sont obtenus sui vant un procédé mettant en oeuvre la réaction d'un compose de formule générale dans laquelle R , R1 , R2 ont les significations déjà données avec un composé de formule z - x - r - Y1 (xx) dans laquelle . X et r ont les significations déjà mentionnées et Z représente un atome d'hydrogène ; un métal alcalin tel que Na , K ou Li ; un groupe ammonium quaternaire de formule (R6)3-NH- où R a la signification déjà donnée pour la fonction (a). 6. . Y1 a les significations données pour Y et Y' aux formules (XVI) et (XVII) et peut être en outre un groupe fonctionnel précurseur de Y et Y' tel que les groupes -NO2 ; -OR ; -S-R ; -CONH2 ; -CN ; -CHO ou R6 a la signification déjà formulée. Lorsque X représente un atome d'oxygène, un atome de soufre ou un groupement carboxylique ou thiocarboxylique, Z est préférentiellement un atome de sodium, ou de potassium ou, de lithium, ou encore un groupement ammonium Par commodité les sels alcalins et les sels d'amines tertiaires des acides-ou des phénols ont été représentés par une formule mettant en oeuvre des liaisons covalentes. Il va de soi que ces composés peuvent être mis en oeuvre sous forme ionique. Il va de soi que le groupe Y1 doit être inerte dans la réaction de condensation du composé (XIX) avec le composé CXX) et que l'on choisira un groupe Y1 non susceptible de réagir soit avec le chlore du composé (XIX) soit avec le groupe Z-X- du composé (XX). L'homme de l'art est à meme de choisir convenablement les groupes Y1 en appliquant les lois générales de la chimie. Lorsque Y1 est un précurseur des fonctions Y , le composé à fonction Y sera obtenu par transformation de Y1 au moyen des réactions usuelles telles que l'hydrogénation, lthydrolyse, la saponification etc... A titre indicatif lorsque Z - X - représente un groupement contenant un atome de métal alcalin ou un groupement ammonium quaternaire, Y1 peut être l'un des groupements fonctionnels suivants -NO2 -CO-NH2 , -CN Lorsque Z - X - représente un groupement amino, le groupement Y1 peut être : -NO2 ; -COOR6 ; -OH ; -OR6 ; -SH ; -SR6 ; -CONH2 ; -CN. Les composés organosiliciques (XIX). peuvent être obtenus selon les méthodes générales d'obtention de dérivés organosiliciques à groupements chloroalcoyles. On prépare habituellement à cet effet' des chloroalcoylchlorosilanes que l'on transforme par synthèse magnésienne en les composés organosiliciques éthyléniques correspondants. Ces méthodes sont par exemple décrites dans le traité de Eaborn : Organosilicons compounds'p. 379-381 (1960). A titre purement illustratif on peut citer parmi les composés organosiliciques (XIX) les composés suivants - le vinyldiméthylchlorométhylsilane - l'allyldiméthylchlorométhylsilane - le vinyldiphénylchlorométhylsilane - l'allyldiphénylchlorométhylsilane - le vinyldiméthylchloroéthylsialne - le vinyldiméthylchloropropylsilane - le butène-1 yl diméthylchlorométhylsilane - le trichloro-1,2,2-vinyl , diméthylchlorométhylsilane - le vinylméthylphénylchlorométhylsilane - le y-cyanopropyl, vinylméthylchlorométhylsilane - le tétraméthyl-1,1,3,3, vinyl-3, chlorométhyl-1 disiloxane Les composés de formule ..(XX) . peuvent être des composés aminés tels que la p-éthoxycarbonylphényl méthylamine, la p-nitrophénylméthylamine, le N-méthyl, amino-4, nitro-4 'diphénylméthane,; ou encore des sels alcalins, ou des sels d'amines tertiaires d'acides carboxyliques, tels que : l'acide p-méthoxyben- zoique, le monoester éthylique de l'acide téréphtalique, le monoester méthy lique de l'acide dicarboxy-4,4' diphénylméthane,l'acide p- ou m-nitrobenzolque, l'acide dinitro-3,4 benzoïque, l'acide p-nitrothiobenzoique. Ces composés (XX) peuvent également etre des alcoolates ou des thiolates alcalins tels que les sels des composés suivants : p-hydroxybenzoate de méthyle ; p-hydroxynitrobenzène ; hydroxy-4, nitro-4' diphénylméthane, hydroxy-4, éthoxy-4'diphényléther, mercapto-4 benzoate d'éthyle, mercapto-4 nitrobenzène, mercapto-4 éthoxybenzène ; l'ester éthylique de l'acide thiogly colique, l'ester méthylique de l'acide hydroxy-4 butanoique. Les réactions de condensation du composé organosilicique (XIX) et du composé (XX) sont effectués selon les procédés généraux décrits dans la littérature et se rapportant aux réactions de substitution nucléophile mettant en oeuvre un composé organosilicique à groupement chloroalcoyle [Eaborn : orga nosilicons compounds p. 393 ;. 411 ; 412 ; 413 (1960) et brevets américains 2 783 262 ; 2 783 263 ; 2 833 8022. Comme exemples de composés (XVI) ou (XVII)servant à la préparation des dlalcénylsilanes de formule (XIV) on peut citer - amino-1,(vinyldiméthylsilylméthoxy)-4 benzène - hydroxy-1,(vinyldiméthylsilylméthoxy)-4 benzène - mercapto-1,(vinyldiméthylsilylméthoxy)-4 benzène - carboxy-1,(vinyldiméthylsilylméthoxy)-4 benzène - chlorure de l'acide(vinyldiméthylsilylméthoxy)-4 benzoïque - méthoxycarbonyl-1(vinyldiméthylsilylméthoxy)-4 benzène - isocyanato-1,(vinyldiméthylsilylméthoxy)-4 benzène - amino-1,(vinyldiméthylsilyl-2, éthoxy)-4 benzène - hydroxy-1,(vinyldiméthylsilyl-2 éthoxy)-4 benzène - amino-1,(vinyldiméthylsilyl1-3 propoxy)-4 benzène - mercapto-lOi nyldinéthylsilyl-3 propoxy)-4 benzène - amino-1,(vinyldiméthylsilylméthoxycarbonyl)-4 benzène - carboxy-1(vinyldiméthylsilylméthoxycarbonyl)-4 benzène - wdno-1 ,(vinyldiméthylsilylméthylthio)-4 benzène - éthoxycarbonyl-1,(vinyldiméthylsilylméthylthio)-4 benzène - éthoxycarbonyl-1,(vinyldiméthylsilylméthylthiocarbonyl)-4 benzène - éthoxycarbonyl-1,(vinyldiméthylsilylméthylthio, thiocarbonyl)-4 benzène - vinyldiméthylsilylméthoxy-4, amino-4' diphénylméthane - vinyldiméthylsilylméthoxy-4, chlorocarbonyl-4' diphénylméthane - vinyldiméthylsilylméthoxy-4, amino-4' diphényléther - vinyldiméthylsilylméthoxy-4, méthoxycarbonyl1-4' diphényléther - vinyldiméthylsilylméthoxy-4, amino-4' diphénylsulfone - vinyldiméthylsilylméthoxy-4, amino-4' biphényle - vinyldiméthylsilylméthoxy-4, hydroxy-4' biphényle - vinyldiméthylsilylméthoxy-4, chlorocarbonyl-4' biphényle - amino-1, (allyldiméthylsilylméthoxy)-4 benzène - amino-1, [(butène-1 yle), diméthylsilylméthoxy]-4 benzène - amino-1, [(trichloro-1,2,2 vinyle)diméthylsilylméthoxy)]-4 benzène - amino-1, (vinyldiphénylsilylméthoxy)-4 benzène - amino-1, [vinyl bis (dichloro-3,4 phényl)silylméthoxy]-4 benzène - amino-1, (méthylphénylvinylsiylméthoxy)-4 benzène - amino-l (méthyl, &gamma;;-cyanopropylvinylsilylméthoxy)-4 benzène - N-p-aminophényl, N-vinyldiméthylsilylméthyl, méthylamine - N-p-éthoxycarbonylphényl, N-vinyldiméthylsilylméthyl, méthylamine - ester éthylique de l'acide (vinyldiméthylsilylméthoxy)-4 butanolque - vinyldiméthylsilylméthoxy-4 butylamine - amino-3, (vinyldiméthylsilylméthoxy)-5 pyridine - éthoxycarbonyl-3, (vinyldiphénylsilylméthoxy)-5 pyridine - amino-1, [(diméthylvinylsilyl)diméthylsilylméthoxy)-4 benzène - aminométhyl-1, vinyldiméthylsilylméthoxy-4 benzène - hydroxyméthyl-1, vinyldiméthylsilylméthoxy)-4 benzène - ester éthylique de l'acide (vinyldiméthylsilylméthyl)-2 thioglycolique - amino-1, (méthyl, &gamma; ;-trifluoropropylvinylsilylméthoxy)-4 benzène - anhydride de l'acide (vinyldiméthylsilylméthoxy)-h phtalique Parmi les composés difonctionnels de formule (XVIII) pouvant être utilisés pour la préparation des monomères dialcénylsilanes on peut citer - le phosgène - des diacides dicarboxyliques (ou leurs esters, leurs ahydrides ou leurs, chlorures) tels que - . l'acide oxalique . l'acide succinique . l'acide glutarique . l'acide adipique . l'acide dodécanedioïque . l'acide cyclohexanedicarboxylique-1,4 acide o-phtalique . l'acide téréphtalique . l'acide naphtalènedicarboxylique-1,5 . l'acide diphényldicarboxylique-4,4' . l'oxyde de phényl bis(hydroxycarbonyl-4 phényl)phosphine - des diamines telles que . l'hexaméthylènediamine . l'éthylènediamine . le bis(amino-4 cyclohexyl)méthane . le diamino-1,4 cyclohexane . le bis(amino-4 phényl)méthane . le bis(amino-4 phényl)-2,2 propane . l'oxyde d'amino-4,4' phényle . la m-phénylènediamine . la p-phénylènediamine le sulfure de diamino-4,4' phényle l'oxyde de bis(amino-4 phényl)phénylphosphine - des diisocyanates tels que . le diisocyanato-1,2 propane . le diisocyanato-1,2 butane . le diisocyanato-l,3 butane . le diisocyanato-1,6 hexane . le diisocyanato-1,3 benzène . le diisocyanato-1,4 benzène . le diisocyanato-2,4 toluène . le diisocyanato-2,6 toluène . le diisocyanato-2,4 xylène . le diisocyanato-2,6 xylène . le diisocyanato-3,3' biphényle . le diisocyanato-4,4' biphényle . le diisocyanato-3,3' diphénylméthane . le diisocyanato-4,4' diphénylméthane . le diisocyanato-4,4' dimothyl-3,3' diphényle . le diisocyanato-4,4' diméthyl-3,3' diphénylméthane . le diisocyanato-4,4' diphényléthane . le diisocyanato-3,3' diphenyléther ..le diisocyanato-4,4' diphényléther . la diisocyanato-3,3' diphénylsulfone . la diisocyanato-4,4' diphénylsulfone . la diisocyanato-3,3' benzophénone . la diisocyanato-4,4' benzophénone . le diisocyanato-3,3' dicyclohexylméthane . le diisocyanato-4,4' dicyclohexyléthane . le diisocyanato-1,5 naphtalène . le diisocyanato-4,4' dichloro-3,3' diphényle 'le diisocyanato-4,4' diméthoxy-3,3' diphényle - des diols et des diphényle tels quë . l'éthylèneglycol . le diéthylèneglycol . le triéthylèneglycol . le tétraéthylèneglycol . le propanediol-1,3 . le propanediol-1,2 . le butanediol-1,4 -/ - le butanediol-l,3 . le pentanediol-1,5 . le pentanediol-1,4 . le pentanediol-1,3 . l'hexadiol-1,6 itheptandiol-l,7 . le téréphtalate le bis(ss-hydroxyéthyle) . l'hydroquinone . le dihydroxy-4,4' biphényle . le bis(hydroxy-4 phényl)méthane . le bis(hydroxy-4 phényl)-2,2 propane . l'oxyde de dihydroxy-4,4' phényle . labis (hydroxy-4 phényl)sulfone . l'oxyde de bis(hydroxy-4 phényl)phénylphosphine - des dithiols comme . l'éthane dithiol-1,2 . le propane dithiol-1,3 . le dimercapto-l,4 benzène des aminoacides, des aminoalcools, des aminophénols, des acides-alcools tels que . l'acide amino-6 caproique . l'acide hydroxy-6 caproique . l'éthanolamine . l'amino-6 hexanol . la p-hydroxyaniline - des acides tri- ou tétracarboxyliques (ou leurs anhydrides ou chlorures) comme . l'acide trimellique . le tris(hydroxycarbonyl-3,4,4')diphényle . ltoxyde d'hydroxycarbonyl-4 phényle et de dihydroxycarbonyl-3,4' phényle . la trihydroxy-4,3,4' diphénylsulfone . l'acide pyromellique . l'acide diphényltétracarboxylique-3,4,3',4' Comme exemples spécifiques de monomères dialcénylsilanes de formule (XIV) pouvant etre mis en oeuvre pour la préparation des élastomères thermoplas- tiques siliciés, on peut mentionner les composés de formules':: 2. - Les a, w-dihydrogénopolysiloxane de formules (XV) servant de como nomeres pour la préparation des élastomères thermoplastiques sont des produits connus obtenus suivant les procédés habituels de la chimie des silicones.On peut par exemple procéder à l'hydrolyse du monohalogénodiorganosilane comme le .monochlorodiméthylsilane ; à la cohydrolyse dlun monohalogénodiorganosilane, d'un dihalogénodiorganosilane et/ou d'un polydiorganosiloxane cyclique corme I'octaméthylcyclotétrasiloxane ; on peut également faire réagir un monohalogéno diorganosilane avec un a, w-dihydroxypolysiloxane de poids moléculaires variés ou un a, -dialcoxypolysiloxane ; on peut également faire réagir un dihydrogéno diorganosiloxane avec un a,w-dihydroxypolysiloxane ou un a, - dihalogénodior ganosiloxane avec un hydrure métallique comme l'aluminohydrure de lithium. On peut encore les obtenir par polymérisation cationique d'un octa organocyclotétrasiloxane comme l'octaméthylcyclotétrasiloxane, avec un &alpha;, #-dihy- drogénomonosiloxane comme l'a, #-dihydrogénotétraméthylsiloxane. Le poids moléculaire de lia, w-dihydrogénosiloxane de formule (XV) est .déterminé par la valeur de n .qui peut'varier entre O et 2000. En général onfait appel à des composés dans lesquels n est compris entre 3 et 500 et de préfé 'rence entre 10 et 200. L'&alpha;,#-dihydrogénopolysiloxane peut etre un homopolysiloxane ou un copo lymère dérivé de deux, ou plus de deux dihalogénodiorganosiloxane. Dans le cas des copolymères il peut s'agir aussi bien de composés dans lesquels les différents motifs sont, disposés au hasard que de copolymères à blocs. Comme exemples spécifiques de composés de'formules XV on peut nommer . le dihydrogénotétraméthylsiloxane . le dihydrogénodiéthyldiméthyldisiloxane le dihydrogénodipbényldlméthyldîslloxane ou les composés de formule Pour la préparation des élastomères thermoplastiques selon l'invention on peut, comme cela a été mentionné auparavant, mettre en oeuvre un ou plusieurs monomères dialcénylsilanes (XIV) avec un ou plusieurs a, -dihydrogénopolysilo- xanes (XV). Dans ce dernier cas on peut faire réagir 2 ou plus de deux monomères (XIV) ou (XV). On obtient alors des élastomères thermoplastiques copolymères.On peut également sans sortir du cadre de la présente invention, obtenir des copolymères à blocs en faisant réagir un élastomère thermoplastique comportant une pluralité de motifs récurrents de formule (I) et ayant à chaque extrémité de la chaîne un motif monoalcénylsilane ou, un motif hydrogénosiloxane avec un élastomère thermoplastique comportant une pluralité de motifs récurrents de formule (I) différents de ceux du premier élastomère et terminé selon le cas par un motif hydrogénosiloxane ou monoalcénylsilane. Les élastomères thermoplastiques selon 1'invention peuvent trouver un emploi dans tous les domaines où sont utilisés les élastomères silicones dont ils conservent les propriétés mais également dans d'autres domaines qui sont ceux des polymères thermoplastiques en raison de leur facilité de mise en oeuvre.Ils peuvent être transformés en objets moulés divers par extrusion ou injection à l'état fondu ou par emboutissage. Ils se prêtent particulièrement bien à l'obtention de films ou de fibres. Ils peuvent également être transformés en objets finis à partir de leurs solutions dans les solvants organiques. Préalablement à leur mise en oeuvre les élastomeres thermoplastiques selon l'invention peuvent être mélangés aux additifs usuels : pigments, charges telles que les diverses sortes de silice, l'oxyde de titane, les noirs de carbone, des plastifiants ou des agents stabilisants vis à vis de la chaleur et de la lumière. Les exemples suivants illustrent l'invention et montrent comment elle peut être mise en pratique. EXEMPLE 1 10) Préparation de l'élastômère thermosplastique Dans un réacteur cylindrique en verre de 11, équipé d'un système d'agitation, d'un dispositif de chauffage, d'un thermomètre et d'un réfrigérant ascendant, on charge - 419g de toluène - 108,14g d'un a, #-dihydrogénopolydiméthylsiloxane de masse molécu laire moyenne en nombre 2150, de viscosité mesurée a 25 C égale à 26,5 cst, comportant 0,093 atome d'hydrogène pour 100g de polysi loxane (n= 28 dans la formule I). - 31,7g de N, N' bis Bp(vinyldiméthylméthoxy)-benzoyS diamino-4,4' diphénylméthane de formule On agite le contenu du réacteur, sous atmosphère d'azote puis chauffe à reflux jusqu'à obtention d'une solution homogène. On ajoute alors 3,3 cm3 d'une solution contenant de l'acide chloroplatinique (H2PtCl6) dans l'isopropanol (concentration:3 x o 6 at. g de Pt/cm3). On constate aussitôt une augmentation de la viscosité de la masse réactionnelle. On maintient dans ces conditions pendant 4h puis on refroidit la solution toluènique à 20 C. La viscosité de la solution ramenée à 20% en poids d'extrait sec par addition de toluène, est, à 25 C, de 30 poises. On prépare un film en déposant à l'aide d'une couleuse une couche uniforme de 0,5 mm de la solution à 25% d'extrait sec sur une plaque de verre, puis en évaporant le solvant par chauffage à 80 C pendant une heure. On obtient un film transparent élastique de 70 p d'épaisseur, dont les propriétés mécaniques sont les suivantes - charge à la rupture déterminée suivant la norme N.F T 46002:ö8kgXcm2 - allongement à la rupture déterminée suivant la normé N.F. T 46.007 : 660% On dissout un échantillon du film obtenu précédemment dans du chloroforme à rais.on de 0,5g/100 cm3. La viscos.ité inhérente de cette solution mesurée à 250C est de 65 cm3/g. L'examen en spectrométrie infra-rouge du produit obtenu permet de constater l'absence de bande à 10,5 correspondant au groupe -Si-CH=CH2 et la présence des bandes suivantes - 3,05 p correspondant au groupe -NH -6,10 correspondant au groupe - 6,64 p correspondant à l'enchaînement -C-NH Par ailleurs l'hydrogène actif n'a pu être,dosé par gazométrie après traitement du produit par la potasse. Le polymère obtenu précédemment présente un point de ramollissement de 160 C et un poids moléculaire moyen en poids Mw mesuré par diffusion de la lumière sur une solution dans l'acétate d'éthyle, de 170.000 ; il correspond à la structure 2 ) Préparation du N, N'-bis p-(vinyldiméthylsilylméthoxy)benzoyl diamino-4,-4' dinhénylméthane Dans un ballon de 500 cm3 équipé d'un système d'agitation, d'un réfrigérant ascendant, d'une moule de coulée et d'un thermomètre, on charge -- 65,5 g de diamino-4,4' diphénylméthane - 350 cm3 de chloroforme - 74 g de triéthylamine. On refroidit le contenu du ballon è 0 C sous agitation, puis on ajoute lentement en 1h30mn 168 g de chlorure de p-(vinyldiméthylsilylméthoxy)benzoyle, en maintenant la température à 0 C. La masse réactionnelle est ajoutée à 400 cm3 d'eau distillée. On sépare la couche organique qui est lavée avec 3 fois 200 cm3 d'eau, puis séchée sur Na2S04 anhydre et évaporée à poids constant. On obtient de cette façon 219g d'un produit brut qui est traité au noir de carbone et recristallisé dans 500 cm3 d'éthanol anhydre. On obticnt 'ainsi 171 g de N, N'-bis[p-(vinyldiméthylsilylméthoxy) benzol diamino-4,4' diphénylméthane, de point de fusion 154 C. La composition centésimale correspond à celle du composé de formule : 30) Préparation du chlorure de p-(vinyldiméthylsilyméthoxy)benzoyle Dans un ballon on introduit 760 g de p-hydroxybenzoate de méthyle, 850 cm3de N-méthylpyrrolidone et coule entre 82 et 1000 en 2 h 20 mn une solution méthylique de méthylate de sodium préparée à partir de 960 g de méthanol et de 115g de sodium. On élimine ensuite par distillation le méthanol et coule entre 108 et 1280, en 1 h 5 mn 672 g de vinyldiméthylchlorométhylsilane. Après distillation de la N-méthylpyrrolidone, on reprend le culot de distillation avec 2 1 de cyclohexane, lave à l'eau et rectifie le p-(diméthylvinylsilylméthoxy)benzoate de méthyle. On obtient ainsi 1136 g d'une fraction Erg : 110-113 dont le point de fusion est de 25,50. Par traitement du p-(diméthylvinylsilylméthoxy)benzoate de méthyle à l'aide d'une solution de soude contenant 100 g de soude, 250 g d'eau et 1000 cm3de méthanol, on prépare le sel de sodium de l'acide p-(diméthylvinylsilylméthoxy)benzoïque. Après acidification d'une solution renfermant le sel de sodium de l'acide p-(diméthylvinylsilylméthoxy)benzoïque, on isole après filtration un produit blanc fondant à 118 et correspondant à l'acide p-(diméthylvinylsilylméthoxy)benzoïque. On introduit dans un ballon 354 g de l'acide préalablement préparé et on coule en 40 mn entre 28 et 290 357 g de chlorure de thionyle. La.masse réactionnelle est ensuite chauffée et maintenue 1 heure à 1020. Par rectification on obtient une fraction Eb0,1 126-127 de 344 g correspondant au chlorure de p-(diméthylvinylsilylméthoxy)benzoyle. EXEN5PLE 2 On prépare un élastomère thermoplastique de même structure qu'à l'exemple 1 en opérant de la même fanon mais en remplaçant le toluène par 476 cm3 d'acétate de butyle. La durée totale de la réaction est de 5 heures. La solution obtenue, diluée à 20% en poids de matière solide par addition d'acétate de butyle, a une viscosité à 250C de 2 poises. La viscosité inhérente d'un échantillon du produit de la réaction mesurée sur une solution chloroformique à O,5g/100 cm3, à 250C, est de 53 cm3/g. Le polymère ainsi obtenu a un point de ramollissement de 160 C. La charge à la rupture et l'allongement mesurés comme à l'exemple 1 sont respectivement de 68 kg/cm2 et de 600%. L'analyse centésimale et le spectre infra-rouge correspondent au produit de l'exemple 1. EXEMPLE 3 10) Préparation de l'élastomère thermoplastique de motif récurrent Dans un réacteur équipé comme à l'exemple 1, on charge - 4,o88 g de N, N'bis -(vinyldiméthylsi lylméthoxy)phényl téréphta lamide - 8,36 g d-un a, #-dihydrogénopolydiméthylsiloxane de masse molécu laire moyenne en nombre égale à'1114, comportant 0,181 atome d'hy gène actif, pour 100 g de polymère et ayant une viscosité à 250C de 9,3 est. Il comporte environ 15 motifs diméthylsiloxane - 43 cm3 de toluène. On chauffe le contenu du réacteur à reflux puis on ajoute o,36 cm3 d'une solution d'acide chloroplatinique à 8 x 10 6 at. g de Pt/cm3. La dissolution du téréphtalmide est réalisée en 7 mn. On ajoute à nouveau 0,90 cm3 d'acide chloroplatinique et maintient le chauffage pendant 5 h 30 mn. La solution est très visqueuse ; par refroidissement on obtient un gel qui est dispersé dans 200 cm3 de méthanol et fortement agité. ,On filtre le polymère obtenu puis le remet à nouveau en suspension dans 200 cm3 de méthanol. On le filtre puis le sèche à 800C sous 2 mm de mercure. On obtient de cette façon un produit au point de ramollissement 19000 et de viscosité inhérente mesurée à 250 C sur une solution à 0,5 g/100 dans CHCl3 de 32 cm3/g. La composition centésimale et le spectre infra-rouge correspondent à ceux d'un polymère ayant le motif, récurrent mentionné plus haut. La présence d'hydrogène actif dosable par gazométrie après traitement à la potasse du produit obtenu nta pu être mis en évidence. Le spectre infra-rouge du produit ne comporte plus les bandes caractéristiques du groupe vinylsilyle. On procède au moulage d'une éprouvette en opérant de la façon suivante Dans un moule carré de 10 x 10 x 0,4 cm on charge 10 g du polymère obtenu précédemment et dispose le moule entre 2 plaques d'acier inoxydable. On place l'ensemble entre les plateaux d'une presse portés à 1940C, puis on applique une pression de 15 kg/cm2 et maintient ainsi pendant 15 mn. Après refroidissement on obtient une plaque transparente élastique dont les propriétés mécaniques sont les suivantes - charge à la rupture déterminée suivant la norme N.F. T 46.002 : 141 kg/cni2 - allongement à la rupture déterminé suivant la norme N.F. T 46.002 : 396% - résistance à la déchirure suivant la norme N.F. T 46.007 : 45 kg/cm. 20) Préparation du N, N'bis [p-(vinyldiméthylsilylméthoxy)phényl] téréphtálamide Dans un ballon à trois tubulures de 250 cm3 muni d'une agitation mécanique, d'un réfrigérant ascendant, d'une ampoule de coulée et d'un thermomètre, l'ensemble étant maintenu sous atmosphère d'azote sec, on charge 10,35 g d'amino-1 (vinyldiméthylsilylméthoxy)-4 benzène, 5,05 g de triéthylamine et 50 cm3 de tétrachlorure de carbone. Le milieu réactionnel, sous agitation, est refroidi à - 40C. On introduit dans l'ampoule de coulée, une solution de 5,22 g de chlorure de téréphtaloyle dans 17 cm3 d'acétone qui est ensuite ajoutée régulièrement en 27 minutes au contenu du ballon. Durant l'addition, la température est maintenue entre -4 et + SOC. On laisse encore le milieu réactionnel sous forte agitation pendant 1h 30. Ensuite on verse la masse réactionnelle'dans 100 cm3 d'eau ; le précipité formé est essoré, lavé par 4 fois 40 cm3 d'un mélange eau/acétone, essoré de nouveau puis séché à 110 C sous pression réduite (5 mm de mercure). On recueille ainsi 12,90 g d'un produit dont le point de fusion est de 3150C. Les spectres IR et RMN et la composition centésimale montrent qu'il s'agit du N N' (vinyldiméthylsilyl )méthoxyphénylj téréphtalamide. 30) Préparation de l'amino-1(vinyldiméthylsilylméthoxy)-4 benzène On dissout 64,4 g de p-nitrophénate de sodium dans 203 g de Nméthylpyrrolidone et introduit cette solution dans un ballon. Après chauffage à 900 on coule en 13 minutes 53,8 g de diméthylvinylchlorométhylsilane et ajoute 10 cm3 de N-méthylpyrrolidone. On maintient le mélange réactionnel vers 1000 pendant 20 heures, filtre le chlorure de sodium et distille la N-méthylpyrrolidpne sous pression réduite. La masse réactionnelle résiduelle est dissoute dans l'éther et on lave la solution éthérée par une solution aqueuse de carbonate de soude.Après distillation de l'éther on obtient 91 g d'un produit jaune cristallisant à 340. L'analyse centésimale et l'analyse infrarouge montrent qu'il s'agit du p-(diméthylvinylsilylméthoxy)nitrobenzène. On prépare une autre quantité de ce dernier composé selon le meme mode opératoire. On réalise ensuite la réduction du dérivé nitré. On introduit dans un ballon 775 g de chlorure stanneux, 700 g d'acide chlorhydrique (d = 1,19), puis coule entre 30 et 450 en 50 mn une solution de p-(vinyldiméthylsilylrnéthoxy)nitrobenzène - contenant 118 ,5g de dérivé nitré et 150 cm3 d'éthanol. La masse réactionnelle est maintenue durant 2 heures à 450. Après refroidissement on filtre le tétrachlorure d'étain, lave à l'eau, neutralise à l'aide d'une solution de soude concentrée et filtre le précipité formé. Ce précipité est dissous dans un excès de soude. Après extraction à l'éther et élimination de l'éther par évaporation, on obtient après rectification une fraction Eb 8 : 115-1t7 de 79,8 g de p-(vinyluiméthylsily.Llléthoxy)aminobenzène. EXEMPLE 4 On prépare un polymère élastomère thermoplastique dérivé du N,N'-bis [p-(vinyldiméthylsilylméthoxy)-4 phényl] téréphtalamide de la façon suivante Dans un réacteur équipé comme à l'exemple 1 on charge - 3,17 g de N, N'-bis Dp-(vinyldiméthylsilylméthoxy)-4 phényle téréphtalamide - 10,804g del'a, w -dihydrogénopolydiméthylsiloxane utilisé à l'exemple 1 - 42 g de cyclohexane - 0,3 cm3 d'une solution toluènique de H2PtCl6 contenant 3,3 x 10-6 at. g de Pt/cm3 et chauffe à l'ébullition la suspension obtenue. Après 1 heure on constate une augmentation de la viscosité de la masse réactionnelle ; on poursuit le chauffage pendant 7 h 30-mn ; la masse réactionnelle se présente alors sous forme d'une solution homogène. On refroidit à 200C et constate la précipitation d'un polymère gonflé de solvant. On porte à 800C la masse refroidie pour provoquer la dissolution du polymère puis on prépare un film comme à l'exemple 1 en coulant la solution sur une plaque chauffée à 80 C. On obtient de cette façon un film dont la viscosité inhérente à 250C sur une solution chloroformique à 0,5 g/100 cm3 est de 36 cm3/g. Sa composition centésimale et son spectre infra-rouge correspondent à ceux d'un polymère ayant le motif récurrent Le film obtenu précédemment a les propriétés mécaniques suivantes (mesurées comme à l'exemple 1 ) - charge à la rupture : 48 kg/cm2 - allongement à la rupture : 275 % EXEMPLE 5 10) Préparation d'un élastomère thermoplastique dérivé du N,N'- bis [p-(vinyldiméthylsilylméthoxycarbonyl)phényl] téréphtala mide de formule Dans- un appareil équipé comme à l'exemple 1 on charge 1,5 g du téréphtalamide - 7,1 g d'a, #-dihydrogénopolydiméthoxysiloxane de masse moléculaire moyenne en nombre égal à 2930, comportant o,o68 atome d'hydrogène actif par 100g de polymère, de viscosité à 200C égale à 48 cst. Il comporte environ 30 motifs diméthylsiloxane On porte le contenu du ballon à 110C et ajoute 0,3 cm3 d'une solution d'acide hexachloroplatinique dans le toluène, contenant 8 x 10 6 at. g de platine par cm3, puis on ajoute une quantité supplémentaire d'acide chloroplatinique (1,9 x 10 5 at. g de platine). On poursuit le chauffage pendant 24 heures à 1100C puis on refroidit et verse la solution dans 2 1 de méthanol sous forte agitation. On lave le précipité avec 100 cm3 de méthanol puis le sèche 24 h à 80 C sous pression réduite (3mm de mercure); La viscosité inhérente du polymère mesurée à 250C sur une solution à 0,5g/100 cm3 dans le chlorqforme est de 30 cm3/g. Sa température de ramollissement est de 1200C. 2 ) Préparation du N,N'-bis [p-(vinyldiméthylsilylméthoxycarbonyl) phényl]téréphtalamide. Dans un ballon en verre à trios tubulures, de 250 cm3, muni d'un système d'agitation, d'un réfrigérant ascendant, d'une ampoule de coulée et d'un thermomètre, on charge - 20 g d'amino-1 (vinyldiméthylsilylméthoxycarbonyl)-4 benzène - 8,6 g de triéthylamine - 50 cm3 d'acétone. On charge dans l'ampoule de coulée, une solution de 8,8g de chlorure de téréphtaloyle dissous dans 100 c3d'acétone qui est ensuite introduite dans le milieu réactionnel maintenu o 350C. Après addition de 11 cm3de solution de chlorure de téréphtaloyle, il se forme un précipité blanc. On poursuit la coulée qui dure 1h 15. On porte alors le mélange réactionnel à ébullition et on le maintient 1 heure à sa température d'ébullition soit 580C. Après refroidissement, on filtre le précipité sur verre fritté, puis ce précipité est lavé par 5 fois 50 cm3d'eau, essoré puis séché 4 h à 100 C sous 25 mm de pression. On recueille ainsi 21,2 g de produit. Le filtrat est précipité par 500 cm3d'eau ce qui permet d'obtenir encore 3,57 g de produit. On recristallise 10 g de produit provenant de la 1ère filtration dans 250 cm3de chlorobenzène permettant d'obtenir 8,9 g de cristaux nacrés identifiés comme étant le N, N' bis p- [(vinyldiméthylsilylméthoxy carbonyl)phényï téréphtalamide et dont le point de fusion est de 26O0C. REVENDICATIONS 10) Elastomères thermoplastiques polysiloxaniques caractérisés en ce qu'ils présentent une pluralité de motifs récurrents de formule générale dans laquelle les différents symboles ont la signification suivante - R et R' identiques ou différents représentent des radicaux organiques o o divalents comportant de 2 à 10 atomes de carbone. - A et A' identiques ou différents désignent un lien valentiel ou l'un des groupements organosiliciques suivants : Si (R3)2- (îî) où les radicaux R3 portés par le silicium sont identiques ou différents et représentent un radical méthyle ou un radical phényle et n1 est 1,2 ou 3. Ra, R1, et Q1 à Q6 identiques ou différents sont des radicaux alcoyles linéaires ou ramifiés, éventuellement substitués par un ou plusieurs atomes d'halogènes ou groupes nitriles ; des radicaux aryles, des radicaux alcoyl aryles éventuellement substitués par un ou plusieurs atomes d'halogènes. R2 et R2' identiques oq différents représentent un radical alcoylène ou alcoylidène linéaire ou ramifié comportant de 1 à 4 atomes de carbone. - X et X' identiques ou différents sont des radicaux divalents constitués de ou contenant au moins un hétéroatome pris dans le groupe formé par O, S, N, liés à R2 et R2' par l'hétéroatome. r &gamma; et r' identiques ou différents sont des radicaux organiques comportant de 1 à 30 atomes de carbone pris dans le groupe formé par a) des radicaux divalents : G# et et et/ou h) des radicaux trivalents :-G1= et-G1'# - "'est un radical organique pris. dans: l'ensemble formé par les groupes de formules, - T - R" - T' - (VII) dans lesquelles - ss et 6' représentent des atomes identiques ou différents d'oxygène ou d'azote - R" représente un lien valentiel ou un radical organique divalent - R"' représente un radical organique trivalent - R"" représente un radical organique tétravalent - T et T' représentent des groupes fonctionnels identiques ou différents pris dans l'ensemble formé par les groupes de formule dans lesquelles R4 est un atome d'hydrogène ou un radical alcoyle comportant de 1 à 6 atomes de carbone. - n est un nombre entier allant de O à 2000 20) Elastomères thermoplastiques suivant la revendication 1 caractérisés en ce qu'ils présentent une pluralité de motifs de formule (I) dans laquelle symboles R0 et R0'; R1 et R1'; R2 et R2; X et X'; &gamma; et &gamma;'; # et ' sont identiques deux à deux. 30) Elastomères thermoplastiques suivant l'une quelconque des revendications 1 à 2 caractérisés en ce qu'ils comportent une pluralité de motifs de formule (I) dans laquelle R0 et R0' représentent un grope alcoylène linéaire ou ramifié ou un groupe cycloalcoylène éventuellement substitués par un à 4 atomes de chlore et/ou de fluor. 40) Elastomères thermoplastiques selon la revendication 3 caractérisés en ce qu'ils comportent une pluralité de motifs de formule générale (I) dans laquelle R et Ro' représentent des radicaux alcoylènes linéaires ayant o de 2 à 6 atomes de carbone. 50) Elastomères thermoplastiques selon la revendication 4 caractéri- sés en ce qu'ils comportent une pluralité de motifs de formule générale (I) dans laquelle R et Rot sont des groupes éthylène ; propylène-1,3 ; butylène o 1,4; hexaméthylène; monochloroéthylène; difluoro-1,2 éthylène. 60) Elastomères thermoplastiques selon l'une quelconque des revendications 1 à 5 caractérisés en ce qu'ils comportent une pluralité de motifs récurrents de formule (I) dans laquelle R1 et R1, et Q1 à Q6 représentent'des groupes alcoyles linéaires ou ramifiés ayant de 1 à 10 atomes de carbone, éventuellement substitués par 1 à 4 atomes de chlore et/ou de fluor ou par un groupe nitrile ; des groupes phényles éventuellement substitués par 1 à 4 atomes de chlore et/ou de fluor ; des radicaux alcoylaryles comportant de 1 à 4 atomes de carbone dans le radical alcoyle, éventuellement substitués par 1 à 4 atome de chlore et/ou de fluor. 70) Elastomères thermoplastiques selon la revendication 6 caractérisés en ce qu'ils comportent une pluralité de motifs récurrents de formule (I) dans laquelle R1, Ra' et Q1 à Q6 représentent des radicaux alcoyles ayant au plus 6 atomes de carbone ; les radicaux phényles ; tolyles ; xylyles ; éventuellement substitués par i à 4 atomes de chlore et/ou de fluor et/ou un groupe nitrile. 80) Elastomères thermoplastiques selon la revendication 7 caractérisés en ce qu'ils comportent une pluralité de motifs récurrents de formule (I) dans laquelle R1-, R', Q1 à Q6 représentent des radicaux méthyle, éthyle, propyle, isopropyle, n-pentyle ; chlorométhyle, dichlorométhyle difluorométhyle ; trifluoro-3,3,3 propyle ; S-cynoéthyl - phényle ; m-chlorophényle ; dichloro-3,5 phényle ; o-tolyle ; p-tolyle, diméthyl-2,3 phényle diméthyl-3,4 phényle. 90) Elastomère thermoplastiques selon l'une quelconque des revendications j à 8 caractérisés en ce qu'ils présentent une pluralité de motifs de formule (I) dans laquelle À et B' représentent un lien valentiel. 100) Elastomères thermoplastiques selon l'une quelconque des revendications 1 à 9 caractérisés en ce qu'ils comportent une pluralité de motifs de formule (I) dans laquelle X et X' représentent les groupes fonctionnels -O-; -S-; 110) Elastomères thermoplastiques selon l'une quelconque des revendications 1 à 10 caractérisés en ce qu'ils comportent une pluralité de motifs récurrents de formule générale (I) dans laquelle r et r' représentent un radical pris dans le groupe formé par 1 - les radicaux divalents G et G' qui symbolisent un radical alcoylène linéaire ou ramifié,alcoylidène ou un radical cycloalcoylène,éventuellement substitués par un ou plusieurs atomes de chlore ; un radical arylène mono ou polycyclique éventuellement substitué par un ou plusieurs radicaux méthyles et/ou plusieurs atomes de chlore ; un radical hétérocyclique saturé ou non ou aromatique mono- ou polycyclique comportant au moins un des hétéroatomes 0, N, S, éventuellement substitué par des radicaux méthyles ; un enchainement de plusieurs radicaux alcoylène et/ou alcoyli dène et/ou cycloalcoylène et/ou arylène et/ou hétérocycliques divalents liés entre eux par un lien valentiel et/ou par au moins un des groupes - O - ; - S - ; - N:R4-; - COO - ; -CONR4- ;- S02 - ; - N = N-; (où R5 représente un radical alcoyle ayant de 1 à 4-atomes de carbone un radical cyclohexyle ; un radical phényle) et/ou par un groupe alcoylène ou alcoylidène ayant de 1 à 4 atomes de carbone. 2 - les radicaux trivalents Gj et Gj' qui représentent un radical benzène triyle ; un radical naphtalènetriyle ; un radical de formule dans laquelle E représ.ente un lien valentiel ou un groupe alcoylène ou alcoylidène ayant de 1 å 4 atomes de carbone, un atome d'oxygène, de soufre ou un groupe : -COO- ; -S02 120) Elastomères thermoplastiques selon la revendication 11 caractérisés en ce qu'ils comportent une pluralité de motifs récurrents de formule (I) dans laquelle G et G' représentent a) un radical alcoylène ou alcoylidène ayant de 1 à 12 atomes de carbone ; un radical eycloalcoylène ayant de 5 à 8 atomes de carbone. b) un radical phénylène ; tolylène; xylylène ; naphty.lène ; anthracènylène c) un radical hétérocyclique saturé ou non ou aromatique comportant un aU moins des hétéroatomes 0, N, S et 4 à 6 atomes dans le cycle. d) un radical divalent constitué par un enchaînement de 2 à 4 radicaux tels que définis sous a) et/ou b) et/ou c) liés entre eux par un lien valentiel et/ou par au moins un des groupes - O - ; - S - ; - NH - - - COO - ;- - CONH - ;SO - ; - N = N-; et/ou par un groupe alcoylène et/ou alcoylidène ayant de 1 à 4 atomes de carbone. 130) Elastomères thermoplastiques suivant la revendication 12 caractérisés en ce que G et G' représentent un radical alcoylène ou alcoylidène ayant de 1 à 6 atomes dc carbone ; un radical cyclohexylène ;' un radical m- ou p-phénylène ; un radical diméthyl-1,2 phénylène-3,6 ; un radical méthyl-2 phenylène-i,4 ; un radical méthyle5 phénylène-1,3 ; un radical formé par deux groupes phénylènes liés entre eux par un lien valentiel, un groupe alcoylène ou alcoylidène ayant de 1 à 4 atomes de carbone, un atome d'oxygène, un groupe -NH- ; 140) Elastomères thermoplastiques suivant la revendication 1 caractérisés en ce qu'ils comportent une pluralité ou motifs récurrents de formule (I) dans laquelle les groupes trivalents G et G; représentent 1 les radicaux benzènetriyle-1,2,4 et les radicaux de formule 150) Elastomères thermoplastiques selon l'une quelconque des revendications 7 à 14 caractérisés en ce qu'ils comportent une pluralité de motifs récurrents de formule (I) dans laquelle + représente un groupe divalent de formule - T - R" - T' - (VII) dans laquelle R" représente 1 - un radical alcoylène.linéaire ou ramifié ; alcoylidène ; un radical cycloalcoylène ; un radical arylène mono- ou polycyclique éventuelle ment substitué par un ou plusieurs radicaux alcoyles ayant due 1 à 4 atomes de carbone et/ou par un ou deux groupes fonctionnels nitrile, amide, nitro, ester, alcoxy, hydroxyle, amine, hydroxycarbonyle, et/ou par un ou plusieurs atomes d'halogènes. 2 - un radical hétérocyclique, divalent saturé ou non, ou aromatique mono ou polycyclique comportant au moins un des hétéroatomes 0, N, S éventuel lement substitué par des radicaux méthyles. 3 - un enchaînement de radicaux alcoylènes et/ou alcoylidène et/ou cycloalcoy lènes et/ou aryènes et/ou hétérocycliques divalents liés entre eux par un lien valentiel et/ou un atome d'oxygène et/ou de soufre etjou par au moins un des groupes - COO - ; - CONR4 - ; - S02 - r - N = N et/ou par un radical alcoylène ou alcoylidène ayant de 1 à 4 atomes de carbone. 160) Elastomères thermoplastiques suivant la revendication 15 caractérisés en ce qu'ils comportent une pluralité de motifs récurrents de formule (I) dans laquelle représente un groupe de formule (VII) ou R" représente': a) un radical alcoylène ou alcoylidène ayant au plus 12 atomes de carbone un radical cycloalcoylène ayant de 5 à 8 atomes de carbone b) un radical phénylène ; tolylène ; xylylène ; naphtalène ; anthracènylène éventuellement substitué par un ou plusieurs atomes de chlore. c) un radical hétérocyclique saturé ou non ou aromatique comportant en tant qu'hétéroatome un ou deux atomes d'azote et/ou de soufre et/ou d'oxygène et contenant 4 à 6 atomes dans le cycle, éventuellement substitué par un ou deux groupes méthyles. d) un radical divalent constitué par un enchaînement de-2 à 4 radicaux choisis parmi ceux définis aux paragraphes a) et/ou b) et/ou c) et liés entre eux par un lien valentiel et/ou un atome d'oxygène et/ou de soufre et/ou par au moins un des groupes - NH-CO - ; - COO- ; - S02 - ;, - N = N 'et/ou par un radical alcoylène ou alcoylidène comportant de 1 à 4 atomes de carbone. 170) Elastomères thermoplastiques selon la revendication 16 carac risés en ce qu'ils comportent une pluralité de motifs récurrents de formule (I) dans laquelle + représente un groupe de formule (VII) où R" est un groupe alcoylène ayant de 1 à 8 atomes de carbone ; un radical cyclohexylène ; un radical p-phénylène ; un radical comportant de 2 à 4 groupes phényles liés par un lien valentiel, et/ou un atome d'oxygène et/ou les groupes - NH - CO - SO2 - ; - NH et/ou par un groupe méthylène et/ou.isopropylidène ; un radical comportant deux groupes alcoylènes ayant de 1 à 4 atomes de carbone liés à un cycle henzénique par un lien valentiel et/ou un atome d'oxygène et/ou les groupes - SO2 - ; - NH - NH- CO 180) Elastomères thermoplastiques selon l'une quelconque des revendications 1 à 14 caractérisés en ce qu'ils comportent une pluralité de motifs récurrents de formule (I) dans laquelle p représente un groupe de formule dans laquelle R"' représente plus particulièrement - un radical hydrocarboné aliphatique saturé ayant de 2 à 20 atomes de carbone - un radical hydrocarboné cycloaliphatique saturé comportant de 5 à 6 atomes de carbone - un radical hétérocyclique sature ou non ou arcmatiquc comportant un au moins. des hétéroatomes 0, N, S et de 4à 6 atomes, dans le cycle. - un radical aromatique mono- ou polycyclique dans lequel les cycles s.ont condensés, ou liés entré eux par un lien valentiel et/ou par un atome d'oxygène et/ou de soufre et/ou un radical alcoylène ou alcoyli dène ayant de 1 à 4 atomes de carbone et/ou par au moins un radical de formule - NH - ; - COO - ; - CO - 502 - ; - N = N (dans lesquellesn est un radical alcoylène ayant au plus 12 atomes de carbone ; un radical cycloalcoylène ayant 5 à 6 atomes de carbone ) les cycles aromatiques étant éventuellement substitués par des atomes de chlore et/ou des groupes méthyles. 190) Elastomères thermoplastiques selon la revendication 18 caractérisés en ce qu'ils comportent une pluralité de motifs récurrents de formule (I) dans laquelle t représente un groupe de formule où R"' représente un radical cyclohexanetriyle ; un radical benzènetriyle un radical répondant aux formules 200) Elastomères thermoplastiques selon la revendication 19 caractérisés en ce qu'ils coeiportent une pluralité de motifs récurrents de formule (I) dans laquelle + représente un groupe de formule où R"' représente un radical benzènetriyle-1,2,4. 210) Elastomères thermoplastiques selon l'une quelconque des revendications i à 14 caractérisés en ce qu'ils comportent une pluralité de motifs récurrents de formule (I) dans laquelle + représente un groupe de formule dans laquelle R"" représente - un radical hydrocarboné aliphatique saturé ayant de 2 à 20 atomes de carbone - un radical hydrocarboné.cycloaliphatique saturé ayant de 5 à 6 atomes de carbone - un radical hétérocyclique saturé ou non ou aromatique comportant un au moine des hétéroatomes 0, N, Set de bà 6 atomes dans le cycle. un radical aromatique mono- ou polycyclique dans lequel.les cycles sont condensés ou liés entre eux par un lien valentiel et/ou par un atome d'oxygène et/ou de soufre etXou un radical alcoylène ou alcoylidène ayant de 1 à 4 atomes de carbone et/ou par au moins un radical de formule - NI - ; - COO - ; - CO - SO2 -; - N = N-; - COO - D - O - CO les cycles aromatiques étant éventuellement substitués par des atomes de chlore et/ou des groupes méthyles. 220) Elastomères thermoplastiques selon la revendication 21 caractérisés en ce qu'ils comportent une pluralité de motifs récurrents de formule (I) dans laquelle + représente un groupe de formule dans laquelle R"" représente un radical cyclohexanetétrayle-1,2,4,5 ; un radical benzènetétrayle-1,2,4,,5 ; les radicaux de formule 230) Elastomères thermoplastiques selon l'une quelconque des revendications 1 à 22 caractérisé en ce qu'ils comportent une pluralité de motifs récurrents de formule générale (I) dans laquelle n est un nombre entier compris entre 10 et 200. 240) Elastomères thermoplastiques selon l'une quelconque des revendications 1 à 23 caractérisés en ce qu'ils présentent une pluralité de motifs récurrents de formule (I) dans laquelle T et T' représentent les fonctions - COO - ; - CONH - : - NH - COO - ; - NH - CO - NH - 250) Elastomères thermoplastiques sélon la revendication 1 caractérisés en ce qu'il comprennent une pluralité de motifs de formule 260) Elastomères thermoplastiques selon la revendication 1 caractérisés en ce qu'ils comprennent une pluralité de motifs de formule 270) Elastomères thermoplastiques selon la revendication 1 caractérisés en ce qu'ils comprennent une pluralité de motifs récurrents de formule 280) Elastomères thermoplastiques selon la revendication 1 caractérisés en ce qu'ils comprennent une pluralité de motifs récurrents de formule 290) Procédé de préparation d'élastomères thermoplastiques selon la revendication 1 caractérisé en ce que l'on fait réagir au moins un composé diéthylènique silicié de formule générale dans laquelle -#,#' ; Ra, R' ; R2, R2, ;X, X' ; r, r' et + ont l'une des.significa tions données pour la formule (I) - R et Rt identiques ou différents sont des radicaux organiques monova lentsRcomportant une double liaison éthylènique et au plus 10 atomes de carbone avec au moins un a, w-dihydrogénopolysiloxane de formule géné rale où Q1 à Q6 et n ont les significations indiquées pour la formule (I), éventuellement en présence des catalyseurs usuels d'hydrosilylation des doubles liaisons éthylèniques. 30 ) Procédé de préparation d'élastomères thermoplastiques selon la revendication 29 caractérisé en ce que le composé diéthylènique silicié est un composé de formule (XIV) dans laquelle R et R' sont des radicaux alcènyles linéaires ou ramifiés éventuellement substitués par un ou plusieurs atomes d'halogènes ; des radicaux cycloalcènyles éventuellement substitués par un ou plusieurs atomes d'halogènes. 310) Procédé selon la revendication 30 caractérisé en ce que le composé diéthylènique silicié est un composé de formule (XIV) dans laquelle R et R' sont des radicaux alcènyles linéaires ayant de 2 à 6 atomes de carbone. 320) Procédé selon la revendication 31 caractérisé en ce que le composé diéthylènique silicié est un composé de formule (XIV) dans laquelle R et Rt sont des radicaux alcènyles linéaires à double liaison éthylènique terminale. 330) Procédé suivant la revendication 32 caractérisé en ce que le composé diéthylènique silicié est un composé de formule (XIV) dans laquelle R et R' sont identiques. 340) Procédé selon la revendication 33 caractérisé en ce que le composé diéthylènique silicié est un composé de formule (XIV) où R et R' sont des. groupes vinyle, allyle, propène-2 yle-1, butène-3 yle-1, pen tène-4 yle-1, hexène-5 yle-j. 350) Procédé selon l'une quelconque des revendications 29 à 34 caractérisé en ce que la réaction est conduite à une température comprise entre O et 300 C et à pression inférieure, supérieure ou égale à la pression atmosphérique. 36 ) Procédé selon l'une quelconque des revendications 29 à 35 caractérisé en ce que la réaction est conduite en présence d'un initiateur de radicaux libres comme catalyseur d'hydrosilylation. 370) Procédé selon l'une quelconque des revendications 29 à 36 caractérisé en ce que la réaction est conduite en présence de métaux ou de dérivés des métaux du groupe VIII comme'catalyseurs. 380) Procédé selon la revendication 37 caractérisé en ce- que les métaux utilisés sont choisis dans le groupe formé par Pt, Ru, Rh, Pd et Ir. 390) Procédé selon la revendication 38 caractérisé en ce qu'on utilise comme catalyseur d'hydrosilylation:le platine élémentaire déposé sur un support, l'acide héxachloroplatinique, ses sels alcalins et ses dérivés de réaction avec les alcools, les éthers, les aldéhydes, le cyclopropane; les complexes des halogénures de platine avec les phosphines. 400) Procédé selon l'une quelconque des revendications 29 à 39 caractérisé en ce que la réaction est conduite en solution-ou en suspension dans un solvant organique inerte vis-à-vis des réactifs pris dans le groupe des hydrocarbures aliphatiques et cycloaliphatiques saturés des hydrocarbures aromatiques , éventuellement substitués par des atomes d'halogènes ; des alcools ; des éthers ; des esters. 41 ) Procédé selon l'une quelconque des revendications 29 à 40 caractérisé en ce que les quantités relatives: des réactifs (XIV) et (XV) exprimées par le rapport du nombre des groupes alcènyles au nombre des hydrogènes actifs sont telles que ce rapport est compris entre 2 et 0,5 420) Procédé selon la revendication 41 caractérisé en ce que le rapport groupe alcényle / hydrogène actif est compris entre 1,2 et 0,8. 430) Procédé selon l'une quelconque des revendications 29 à 42 caractérisé en ce que la réaction est conduite en présence d'au moins un agent limiteur de chaîne pris dans le groupe formé par les composés siliciés comportant un seul atome d'hydrogène lié au silicium ; les- composés siliciés comportant un seul groupe alcènyle ; les composés organiques monoéthylèniques 440) Procédé selon l'une quelconque des revendications 37 à 43 caractérisé en ce que la quantité de catalyseur métallique exprimée en nombre d'at. g de métal par groupe alcènyle présent dans le composé (XIV) varie entre 10-6 et 10 1. 450) Procédé de préparation d'un élastomère thermoplastique suivant la revendication 25 caractérisé en ce que l'on 'fait réagir le. N,N'-bis[p-(vinyldiméthylsilylméthoxy)benzoyl]diamino-4,4'diphénylméthane avec un , w-dihydrogénopolydiméthylsiloxane de masse moléculaire moyenne en nombre 2150 et de viscosité à 250C égale à 26,5 cst, en présence d'acide chloroplatinique dans le toluène ou l'acétate de butyle. 460) Préparation d'un élastomère thermoplastique siloxanique suivant la revendication 26 caractérisé en ce que l'on fait réagir le N, N'-bis[p-(vinyldiméthylsilylméthoxy)phényl]téréphtalamide avec un &alpha;, #- dihydrogénopolydiméthylsiloxane de masse moléculaire moyenne en nombre 1114 et de viscosité à 250C 9,3 cst, en présence d'acide chloroplatinique dans le toluène. 470) Préparation d'un élastomère thermoplastique siloxanique suivant la revendication 27 caractérisé en ce qu'on fait réagir le N, N'- bis [p-(vinyldiméthylsilylméthoxy)phényl] téréphtalamide avec un a, w dihydrogénopolydiméthylsîloxane de masse moléculaire moyenne en nombre 2150 et de viscosité à 250C,26,5 cst, en présence d'acide chloroplatinique et dans le cyclohexane. 480) Préparation d'élastomères thermoplastiques siloxaniques selon la revendication 28 caractérisé en ce que l'on fait réagir le N, N'bis [p-(vinyldiméthylsilylméthoxyacrbonyl)]phényl téréphtalamide avec un a, w-dihydrogénopolydiméthylsi,loxane de masse moléculaire moyenne en nombre 2930 et de viscosité à 20 C égale à 48 cst.